(57)【特許請求の範囲】
【請求項１】
合成樹脂に充填剤と柄を表現する柄材、硬化材などの添加物を配合して得られる人造大理石の組成物において、複数種類の比重の異なる柄材を混合し、該混合する複数種類の比重の異なる柄材が球状をした柄材と偏平状をした柄材であり、この比重の異なる球状をした柄材と偏平状をした柄材がいずれも上記人造大理石の組成物に用いる合成樹脂、充填剤と同じ合成樹脂、充填剤で構成され、且つ、合成樹脂と充填剤との配合比を変えると共に異なる着色剤を添加して着色した樹脂組成物の硬化物を粉砕して得られたものであることを特徴とする人造大理石の組成物。
【請求項２】
充填剤の粒径を３〜５０μとして成ることを特徴とする請求項１記載の人造大理石の組成物。
【請求項３】
充填剤として水酸化アルミニウムを用い、水酸化アルミニウムの配合量を樹脂１００重量部に対して１５０〜３００重量部として成ることを特徴とする請求項１又は請求項２記載の人造大理石の組成物。
【発明の詳細な説明】
【０００１】
【発明の属する技術分野】
本発明は、家具の部材や建材として用いられる人造大理石の組成物に関するものである。
【０００２】
【従来の技術】
従来から、合成樹脂と充填剤と柄を表現する柄材、硬化剤などの添加物を配合した人造大理石の樹脂組成物を所望の形状の金型に注型し、加熱してこの注型物を硬化させてることにより人造大理石を形成することが知られている。
【０００３】
人造大理石を製造するための原料となる合成樹脂としては、従来よりポリエステル系、アクリル系、ビニルエステル系などが用いられ、これらの充填剤として、水酸化アルミニウム、炭酸カルシウム、シリカ、ガラスパウダーなどが用いられ、更に、人造大理石の柄を表現する各種柄材が用いられている。
【０００４】
柄材は、その表現により添加量が増えると特に耐衝撃強度が低下して製品強度の低下を招くため、多量の添加ができないのが現状であった。
【０００５】
また、柄材の分布が人造大理石の厚み方向に不均一であるため、柄表現が不均一・斑模様になることが多かった。また、柄材の形状として球状のもののみを用いると、人造大理
石の表面側から見た場合、その球の表面部に一番近い部分だけが強調され、クッキリ感がなく全体がぼけた感じになるという問題があり、一方、柄材として扁平状のもののみを用いた場合、全体がクッキリ感で強調され、ぼけた感じがなくなってしまうという問題があった。
【０００６】
【発明が解決しようとする課題】
本発明は上記の点に鑑みてなされたものであり、人造大理石の柄表現を奥行き感、深み感、立体感のある表現とすることができると共に、柄材の分布を均一にして外観性に優れたものとすることができる人造大理石の組成物を提供することを課題とし、また、クッキリ感とぼけた感じを同一化して柄表現をより奥行き感、深み感、立体感のある表現とすることができる人造大理石の組成物を提供することを課題とするものである。
【０００７】
【課題を解決するための手段】
上記課題を解決するために本発明に係る人造大理石の組成物は、合成樹脂に充填剤と柄を表現する柄材、硬化材などの添加物を配合して得られる人造大理石の組成物において、複数種類の比重の異なる柄材を混合し、該混合する複数種類の比重の異なる柄材が球状をした柄材と偏平状をした柄材であり、この比重の異なる球状をした柄材と偏平状をした柄材がいずれも上記人造大理石の組成物に用いる合成樹脂、充填剤と同じ合成樹脂、充填剤で構成され、且つ、合成樹脂と充填剤との配合比を変えると共に異なる着色剤を添加して着色した樹脂組成物の硬化物を粉砕して得られたものであることを特徴とするものである。このような構成の人造大理石の組成物を用いて人造大理石を製造することで、形成される人造大理石の厚み方向に比重の異なる柄材が比重差により厚み方向に分布し、奥行き感、深み感、立体感のある人造大理石を得ることができ、また、球状をした柄材によるぼけた感じと、扁平状をした柄材によるクッキリ感とを併せもった奥行き感、深み感、立体感のある人造大理石を得ることができるものである。
【０００８】
そして、充填剤の粒径を３〜５０μとすることが好ましい。これにより人造大理石の組成物における分散性が向上し、また、得られる人造大理石の耐衝撃性が向上するものである。
【０００９】
また、充填剤として水酸化アルミニウムを用い、水酸化アルミニウムの配合量を樹脂１００重量部に対して１５０〜３００重量部とするのが好ましく、これにより得られる人造大理石の耐衝撃性能が低下しないようにできるものである。
【００１０】
【発明の実施の形態】
以下、本発明を実施形態に基づいて説明する。
【００１１】
本発明の人造大理石の組成物に使用する合成樹脂としては、アクリル樹脂、ポリエステル樹脂、ビニルエステル樹脂など通常の注型法で使用される合成樹脂を用いるが、使用する合成樹脂としては特に限定されるものではない。
【００１２】
また、充填剤としては、水酸化アルミニウム、シリカ、炭酸カルシウムなど通常の注型法で使用されるものが用いるが、使用する充填剤としては特に限定はない。
【００１３】
以下に述べる実施の形態においては合成樹脂としてビニルエステル樹脂を用い、充填剤として水酸化アルミニウムを用いた配合系を例に説明する。
【００１４】
ビニルエステル樹脂はビスフェノールＡ型やノボラック型などのものを用いるが特に限定されるものではない。このビニルエステル樹脂に充填剤として水酸化アルミニウムを配合する。
【００１５】
水酸化アルミニウムは、人造大理石の衝撃強度安定性の面からあらかじめ各種シランカップリング剤で処理されたものを用いることが好ましく。また，配合量が多くなると耐衝撃性能が低下してくる傾向となるため、樹脂１００重量部に対して１５０〜３００重量部が好ましい。
【００１６】
また、充填剤の粒径は人造大理石の組成物における分散性と得られる耐衝撃性の両面から３〜５０μのものが好ましい。
【００１７】
本発明に使用する柄材は、上記合成樹脂と充填剤（実施形態ではビニルエステル樹脂と水酸化アルミニウム）とで構成され、更に、各種の着色剤を添加して着色した樹脂組成物に硬化剤を適宜添加して加熱して硬化物を得て、この硬化物を目的とする粒径に粉砕する
ことで形成したものであり、合成樹脂と充填剤との配合比を変えることで、柄材の比重の異なるものを形成する。また、この比重差をつけた柄材としては、球状と扁平形状のものを形成する。
ここで、上記のように合成樹脂と水酸化アルミニウムとの配合比で決まってくる柄材を得るための樹脂組成物は、人造大理石の樹脂組成物の比重と等しいかより大きいものとする。また、各色、あるいは柄材の大きさ（粒径）によっても、複数種類の比重の異なる柄材を設計製造して得ることができるものである。
【００１８】
このようにして調製された比重の異なる球状の柄材と扁平形状の柄材を目的とする柄表現に合うように適宜量添加配合する。
【００１９】
ここで、注型用の金型は上型と下型とから構成され、下型面が製品の表面側になるように設計されている。すなわち、人造大理石の組成物が金型内に注入されて満たされた時、その後加熱されて組成物が硬化する過程において、本発明の柄材は人造大理石の製品の厚み方向に、その比重差により分布が生じ、比重差の大きい程（比重が大きくなる程）沈降して金型の下面、すなわち製品表面側に集まる形になる。
【００２０】
したがって、従来の比重差をつけない柄材の構成に比べ、柄材が製品表面側に集まる構成となり、柄材の添加量が概ね１／２以下の量でも同様の柄を表現することが可能となり、また、従来のものよりも、柄材が少量で柄表現ができるから、その添加によって製品強度が極端に低下するようなことがないものである。また、柄材の色別や粒の大きさに比重差をつけることにより、沈降速度が異なるようにすれば、厚み方向にそれらの分布が生じて、更に複雑で立体感のある柄を表現することができるものである。
【００２１】
更に、上記比重差をつけた複数の柄材の形状が、球状と扁平形状であるのでこの２種類を混合・配合して注入した組成物は製品の厚み方向の表面側に立体的に分布を持ち、且つ、球状の柄材によるぼけた感じと、扁平な柄材によるクッキリ感が同時に表現され、全体的に透明感や深み感、奥行き感、立体感に優れた人造大理石を得ることができるものである。
【００２２】
人造大理石を製造するに当たっては、ビニルエステル樹脂及び充填剤に本発明の柄材を配合し、更に、硬化剤、及び各種添加剤を所定の割合で配合し、撹拌機等により混合撹拌して人造大理石の組成物を調製するものである。
【００２３】
このようにして得られる人造大理石の組成物を３〜５０Ｔｏｒｒ程度の減圧下で真空脱泡処理をし、脱泡され得られた人造大理石の組成物を所定の形状をした金型内に注入し、５０〜１１０℃の温度で３０〜１２０分間加熱する。ここで、加熱することで人造大理石の組成物中のビニルエステル樹脂とスチレンモノマー等の重合性モノマーが共重合反応を進行させて人造大理石の組成物の硬化成形を行うことができるものである。
【００２４】
このようにして得られた本発明の組成物を用いて成形した人造大理石は、人造大理石の柄表現をクッキリ感とぼけ感を同一化して非常に奥行きのある表現とすると共に、柄材の分布を均一化して外観性（透明感や深み感、奥行き感、立体感など）の優れた人造大理石を得ることができるものである。
【００２５】
【実施例】
以下、本発明を実施例により詳述する。
【００２６】
（実施例１）
ビニルエステル樹脂として（武田薬品（株）製のプロミネートＰ−３１１）を１００重量部、充填剤として水酸化アルミニウム（住友化学（株）製のＣＷ−３２５Ｊ）を２００重量部配合して樹脂組成物Ｈを得た。この樹脂組成物Ｈの比重はρ＝１．７６であった。
【００２７】
次に、同一の樹脂と充填剤で構成され、配合比を変えて、更に、各種の着色剤を添加して着色した樹脂組成物に硬化剤（日本油脂（株）製のパーキュアＨＯ）を適量添加して９０℃で６０分間加熱して硬化物を得て、その後、目的とする粒径に粉砕されて製造された比重の異なる３種類の球状の柄材（柄材Ｉ、柄材Ｊ、柄材Ｋ）と、扁平状の２種類の柄材（柄材Ｌ、柄材Ｍ）を得た。得られた柄材の比重はそれぞれ、柄材Ｉはρ＝１．８６、柄材Ｊはρ＝１．９１、柄材Ｋはρ＝１．９７、柄材Ｌはρ＝２．０３、柄材Ｍはρ＝２．０８であった。
【００２８】
次に、樹脂組成物Ｈ１００重量部に対して、それぞれの柄材を、柄材Ｉ＝１重量部、柄材Ｊ＝３重量部、柄材Ｋ＝７重量部、柄材Ｌ＝８重量部、柄材Ｍ＝５重量部を配合した。
【００２９】
更に、硬化剤（日本油脂（株）製のパーキュアＷＯ）を適量添加して人造大理石の組成物を得た。
【００３０】
このようにして得た人造大理石の組成物を２５Ｔｏｒｒの減圧下で３０分間真空脱泡処理し、１０ｍｍ厚の平板を成形する金型内に注入し、金型温度を９０℃で６０分間加熱して人造大理石の組成物を硬化させて、透明感や深み感を有する外観性の優れた人造大理石を得た。
【００３１】
（実施例２）
ビニルエステル樹脂として（昭和高分子（株）製のリポキシＲ−８０４）を１００重量部、充填剤としてシリカ（白石工業（株）製のＭＩＬＬＩＳＩＬ  Ｍ１０）を２００重量部配合して樹脂組成物Ｎを得た。この樹脂組成物Ｎの比重はρ＝１．５６であった。
【００３２】
次に、同一の樹脂と充填剤で構成され、配合比を変えて、更に、各種の着色剤を添加して着色した樹脂組成物に硬化剤（日本油脂（株）製のパーキュアＨＯ）を適量添加して９０℃で６０分間加熱して硬化物を得て、その後、目的とする粒径に粉砕されて製造された比重の異なる２種類の球状の柄材（柄材Ｏ、柄材Ｐ）と、３種類の扁平状の柄材（柄材Ｑ、柄材Ｒ、柄材Ｓ）を得た。得られた柄材の比重はそれぞれ、柄材Ｏはρ＝１．６０、柄材Ｐはρ＝１．６５、柄材Ｑはρ＝１．６８、柄材Ｒはρ＝１，７２、柄材Ｓはρ＝１．７９であった。
【００３３】
次に、樹脂組成物Ｎ１００重量部に対して、それぞれの柄材を、柄材Ｏ＝２重量部、柄材Ｐ＝３重量部、柄材Ｑ＝９重量部、柄材Ｒ＝１０重量部、柄材Ｓ＝８重量部を配合した。
【００３４】
更に、硬化剤（日本油脂（株）製のパーキュアＷＯ）を適量添加して人造大理石の組成物を得た。
【００３５】
このようにして得た人造大理石の組成物を２５Ｔｏｒｒの減圧下で３０分間真空脱泡処理し、１０ｍｍ厚の平板を成形する金型内に注入し、金型温度を９０℃で６０分間加熱して人造大理石の組成物を硬化させて、透明感や深み感を有する外観性の優れた人造大理石を得た。
【００３６】
（実施例３）
アクリル樹脂として（日本フェロー（株）製のアクリルシロップＡＣ−１０２）を１００重量部、充填剤としてガラスパウダー（日本フェロー（株）製のＭ−８０Ｓ）を２１０重量部配合して樹脂組成物Ｔを得た。この樹脂組成物Ｔの比重はρ＝１．５８であった。
【００３７】
次に、同一の樹脂と充填剤で構成され、配合比を変えて、更に、各種の着色剤を添加して着色した樹脂組成物に硬化剤（日本油脂（株）製のパーキュアＨＯ）を適量添加して９０℃で６０分間加熱して硬化物を得て、その後、目的とする粒径に粉砕されて製造された比重の異なる３種類の球状の柄材（柄材Ｕ、柄材Ｖ、柄材Ｗ）と、５種類の扁平状の柄材（柄材Ｘ、柄材Ｕ’、柄材Ｖ’、柄材Ｗ’、柄材Ｙ）を得た。得られた柄材の比重はそれぞれ、柄材Ｘはρ＝１．６１、柄材Ｕ、柄材Ｕ’はρ＝１．６５、柄材Ｖ、柄材Ｖ’はρ＝１．６７、柄材Ｗ、柄材Ｗ’はρ＝１．７３、柄材Ｙはρ＝１，７８であった。
【００３８】
次に、樹脂組成物Ｔ１００重量部に対して、それぞれの柄材を、柄材Ｕ＝２重量部、柄材Ｖ＝３重量部、柄材Ｗ＝４重量部、柄材Ｘ＝１重量部、柄材Ｕ’＝５重量部、柄材Ｖ’＝２重量部、柄材Ｗ’＝３重量部、柄材Ｘ＝３重量部を配合した。
【００３９】
更に、硬化剤（日本油脂（株）製のパーキュアＷＯ）を適量添加して人造大理石の組成物を得た。
【００４０】
このようにして得た人造大理石の組成物を２５Ｔｏｒｒの減圧下で３０分間真空脱泡処理し、１０ｍｍ厚の平板を成形する金型内に注入し、金型温度を９０℃で６０分間加熱して人造大理石の組成物を硬化させて、透明感や深み感を有する外観性の優れた人造大理石を得た。
【００４１】
【発明の効果】
上記のように本発明にあっては、合成樹脂に充填剤と柄を表現する柄材、硬化材などの
添加物を配合して得られる人造大理石の組成物において、複数種類の比重の異なる柄材を混合し、該混合する複数種類の比重の異なる柄材が球状をした柄材と偏平状をした柄材であり、この比重の異なる球状をした柄材と偏平状をした柄材がいずれも上記人造大理石の組成物に用いる合成樹脂、充填剤と同じ合成樹脂、充填剤で構成され、且つ、合成樹脂と充填剤との配合比を変えると共に異なる着色剤を添加して着色した樹脂組成物の硬化物を粉砕して得られたものであるから、形成される人造大理石の厚み方向に比重の異なる柄材が比重差により厚み方向に分布し、奥行き感、深み感、立体感のある人造大理石を得ることができるものであり、しかも、球状をした柄材と扁平状をした柄材とを混合するので、球状をした柄材によるぼけた感じと、扁平状をした柄材によるクッキリ感とを併せもったいっそう奥行き感、深み感、立体感のある人造大理石を得ることができるものである。
【００４２】
また、請求項２記載の発明にあっては、上記請求項１記載の発明の効果に加えて、充填剤の粒径を３〜５０μとしてあるので、人造大理石の組成物における分散性が向上するものであり、また、得られる人造大理石の耐衝撃性が向上するものである。
【００４３】
また、請求項３記載の発明にあっては、上記請求項１又は請求項２記載の発明の効果に加えて、充填剤として水酸化アルミニウムを用い、水酸化アルミニウムの配合量を樹脂１００重量部に対して１５０〜３００重量部とするので、得られる人造大理石の耐衝撃性能が低下しないようにできるものである。